(57)【要約】      （修正有）【課題】保護フィルムは、商品が最終消費者の手に渡るまで、商品に傷がつかないように貼付しておき、最終消費者や最終施工者が剥離するものである。この保護フィルムは、被保護面に貼付するのであるが、この時空気を巻き込んで貼付されることが多い。空気泡が多数巻き込まれると、ロール等で送り出そうとしても非常に難しい。また、空気を巻き込まないように貼ることも難しい。被接着面と粘着フィルムとの間に空気を巻き込まない又は巻き込みにくい粘着フィルムを提供する。【解決手段】基材フィルム２に粒子３を含有する粘着剤を塗布したフィルム１であって、該粒子の５０重量％以上は、該粘着剤４の塗布厚みの８０〜１２０％の直径を有するものであり、且つ該粒子の含有量は、粘着剤１００重量部に対して５重量部から３０重量部であるもの。【選択図】図１
2009249582.tif 000002
【特許請求の範囲】
【請求項１】
基材フィルムに粒子を含有する粘着剤を塗布したフィルムであって、該粒子の５０重量％以上は、該粘着剤の塗布厚みの８０〜１２０％の直径を有するものであり、且つ該粒子の含有量は、粘着剤１００重量部に対して５重量部から３０重量部であることを特徴とする粘着フィルム。  
【発明の詳細な説明】
【技術分野】
【０００１】
本発明は、粘着フィルムに関するものである。
【背景技術】
【０００２】
粘着フィルムとは、プラスチックフィルムの裏面に粘着剤が塗布されたもので、基本的には最終的に剥離するものである。
これの代表例として保護フィルムがある。これは、商品が最終消費者の手に渡るまで、商品に傷がつかないように貼付しておき、最終消費者や最終施工者が剥離するものである。
【０００３】
例えば、液晶面を有する商品の液晶ディスプレイ構成材料には必ずと言っていいほど、この保護フィルムが貼付されている。
【０００４】
この保護フィルムは、被保護面に貼付するのであるが、この時空気を巻き込んで貼付されることが多い。空気泡が多数巻き込まれると、ロール等で送り出そうとしても非常に難しい。また、空気を巻き込まないように貼ることも難しい。
【０００５】
このような空気泡を巻き込んだまま、長期に粘着フィルムを貼り続けると、その空気泡の形が被保護面に痕跡として残り、被保護面の機能を阻害することとなる。
【発明の開示】
【発明が解決しようとする課題】
【０００６】
そこで、本発明では、被接着面と粘着フィルムとの間に空気を巻き込まない又は巻き込みにくい粘着フィルムを提供する。
【課題を解決するための手段】
【０００７】
このような現状に鑑み、本発明者は鋭意研究の結果本発明粘着フィルムを完成したものであり、その特徴とするところは、基材フィルムに粒子を含有する粘着剤を塗布したフィルムであって、該粒子の５０重量％以上は、該粘着剤の塗布厚みの８０〜１２０％の直径を有するものであり、且つ該粒子の含有量は、粘着剤１００重量部に対して５重量部から３０重量部である点にある。
【０００８】
基材フィルムは、基本的にどのようなフィルムでもよい。透明でも不透明でもよい。着色されていても、半透明でもよい。
材質としては、ポリエステル、ポリエチレン等のポリオレフィン、ポリ塩化ビニル系、セルロース系等どのようなものでもよい。また厚みは自由であるが、１０μｍ〜１ｍｍ程度である。
【０００９】
粘着剤も特別なものである必要はなく従来のものでよい。例えば、ポリアクリル酸エステル系樹脂、ポリウレタン系、天然ゴム系、合成ゴム系、ポリシリコン系などである。
【００１０】
本発明では、この粘着剤に粒子を混合している。この粒子のサイズと粘着剤層の厚みとの関係が本発明のポイントである。
この粒子の５０重量％以上は、粘着剤の塗布厚みの８０〜１２０％の直径を有するものである。
【００１１】
この大半の粒子のサイズが、粘着剤の塗布厚みの８０〜１２０％であるということが重要である。これによって、従来粘着剤に骨材やフィラーとして含有されている微粒子（０．１〜１μｍ程度）とはまったく別のものであることが明らかである。
【００１２】
この８０〜１２０という数字は、いろいろ変えて実験したが、８０以下になると効果が小さくなり、１２０以上になると粘着性が悪くなる。勿論、９０〜１１０％程度がより好適であり、理論的には１００％が最高である。
【００１３】
また、微粒子は通常、単一の粒度のものは理論的に可能であっても、実際には入手困難である。ここでは、できるだけ粒度分布の狭い、即ちシャープな粒度曲線を有するものがいいことは間違いない。少なくとも、全量の５０重量％以上は上記したサイズであることが必須である。これも種々実験したが、５０重量％以下では、効果が小さかった。勿論、これは多くなればなるほど効果が上がるため、７０重量％、８０重量％のものがより好適である。
【００１４】
この粒子の含有量（粘着剤と粒子の混合比率）は、粘着剤１００重量部に対して５重量部から３０重量部である。これも実験から求めたもので、５以下では空気の泡の抜けが悪く、３０以上では接着性が悪くなった。中でも、１０重量部から２５重量部が好適であった。
この粒子の効果は、数に依存すると思われるため、比重の大きいガラス等では重量混合比率は大きくなり、軽量のプラスチック粒等では重量混合比率は小さくなる。限定はしないが、ガラスでは１５〜３０重量％が好適であり、プラスチック製では５〜２５重量％が好適であった。
【００１５】
この混合量も上記した粒子のサイズも、本発明効果を生じる保護フィルムの部分であり、基材フィルムの一部に本発明のような粘着剤を塗布し、一部は通常の粘着剤を塗布してもよい。
【００１６】
また、本発明の目的である、貼付時の空気の巻き込み防止という目的を持ったものも存在しない。即ち、このような観点から粘着シートを開発したものがないということである。
本発明フィルムは、空気の巻き込みが少ないだけでなく、巻き込んだ空気泡が簡単に抜けることも大きな特徴である。これらの理由や理論は定かではないが、大きな粒子が存在するため、それによって空気泡が細かく分断され被貼付物と粘着剤との間の各所から抜けていくと考えられる。
【００１７】
このような粒子は完全に球形である必要なないが、鱗片状や棒状のものは好ましくない、少なくとも球に近い多角形状のようなものである。
【００１８】
この粒子の材質は、自由であるがプラスチック製のものや無機質のものが好適である。プラスチックとしては、ポリメタクリレート系、ポリエチレンメタクリレート系、ポリスチレン系、ポリスチレンアクリル系、ポリエチレン系、ポリプロピレン系、ポリスチレンブタジエン系、ポリスチレンジビニルベンゼン系、ポリウレタン系、ポリベンゾグアナミン系、メラミン系等がよい。
また、無機質としては、ガラス、シリカ（ケイ酸塩鉱物）、炭酸カルシウム等が好適である。
【００１９】
本発明粘着フィルムは、上記説明した保護フィルムとしてだけでなく、種々の用途に使用できる。
【発明の効果】
【００２０】
本発明には次のような利点がある。
（１）被貼付物に本発明粘着フィルムを貼るときに、空気を巻き込むことがほとんどなく、非常に綺麗に貼ることができる。
（２）空気泡を巻き込んだ場合であっても、簡単に除去できる。
（３）空気泡を巻き込まないので、空気泡の痕跡が被貼付物に残らない。
【発明を実施するための最良の形態】
【００２１】
以下実施例に従って本発明をより詳細に説明する。
【実施例】
【００２２】
図１は、本発明粘着フィルム１の１例を示す概略断面図である。基材フィルム２に、粒子３を含有する粘着剤４を塗布したものである。粒子の直径と粘着剤の塗布厚みが同じである様子がわかる。しかし、実際にはこのように揃った微粒子はほとんど存在しないため、これは理想の図である。また、粒子の密度（フィルム上の単位面積中の数）も理想的に描いている。
【００２３】
図１が本発明の理想の状態であり、これで貼付時の空気の巻き込みがほとんどなくなる。上記した通り理由は定かではないが、実験結果から効果は明らかである。
【００２４】
図１の例の基材フィルムはＰＥＴ（ポリエチレンテレフタレート）の５０μｍのものであり、アクリル樹脂系粘着剤１００重量部にアクリル製粒子（粒度の分布は４〜４０μｍであり、１２〜１４μｍが５４重量％のものを使用した）を１５ｇ混合したものを使用した。ここで塗工厚みは、１５μｍを目標に行なった。ほぼその厚みで塗布されていた。
ここで粒子の混合量を変化させて種々実験したが、樹脂１００重量部に対して５ｇ未満、また３０ｇを越えると急激に効果が小さくなった。ここでも１０ｇから２５ｇの範囲が効果が大きかった。
【００２５】
また、粒子径と塗布厚みを変えて実験した。粒子の粒度分布は１−〜７０μｍで、２１〜２７μｍが５２重量％のものを用いた。塗布厚みは２５μｍであった。樹脂に対する混合量も同じであった。
この例も大きな効果があった。
同様に混合量を変化させて行なったが、前記同様樹脂１００重量部に対して５ｇ未満、また３０ｇを越えると効果が急激に小さくなり、１０ｇから２５ｇの範囲が効果が大きかった。
【００２６】
図２は、塗布厚みより粒子が大きい例を示す。これでは、被貼付物に粘着剤が十分接触せず、粘着力が小さすぎて使用できなかった。
また、図３は、塗布厚みに対して粒子が小さい例を示す。これは、粘着剤に細かい骨材を入れた従来品に相当する。従来の粘着フィルムと同様、空気の巻き込みが多かった。
【図面の簡単な説明】
【００２７】
【図１】本発明粘着フィルムの１例を示す概略断面図である。
【図２】粒子の大きすぎる例を示す概略断面図である。
【図３】粒子の小さすぎる例を示す概略断面図である。
【符号の説明】
【００２８】
１  本発明粘着フィルム
２  基材フィルム
３  粒子
４  粘着剤
【図１】
2009249582.tif 000003
【図２】
2009249582.tif 000004
【図３】
2009249582.tif 000005